(57)【要約】      （修正有）【課題】半導体上に電流トラックを形成するための優れた粘着力を持ち、アンダーカッティングによる電流トラックを不規則な幅にすること防止し、均一な電流の流れをもたらす、インクジェット印刷可能なエッチングレジストの提供。【解決手段】固体の一種以上の水素化ロジン樹脂および液体の一種以上の水素化ロジン樹脂エステル及び一種以上の脂肪酸を混合物として含有するレジストを半導体の上に選択的に堆積させること、その後半導体の被覆されていない部分をエッチングし、同時にレジストのアンダーカッティングを防止し、その後、エッチングされた部分は金属化されて電流トラックを形成することを含む方法。水素化ロジン樹脂及び水素化ロジン樹脂エステルがアビエチン酸又はピマル酸に由来する樹脂である。【選択図】なし【特許請求の範囲】
【請求項１】
ａ）前面、裏面、およびｐｎ接合部を含むドープ半導体ウエハを提供する工程と、
ｂ）前記半導体ウエハの前記前面の上にレジスト組成物を選択的に適用する工程であって、前記レジスト組成物が１種以上の水素化ロジン樹脂、１種以上の水素化ロジン樹脂エステル、および１種以上の脂肪酸を含み、前記水素化ロジン樹脂が室温で固体であり、前記水素化ロジン樹脂エステルが室温で液体である工程と、
ｃ）エッチング組成物を前記半導体に適用して、前記半導体の前記前面の露出部分をエッチングによって除去して電流トラックを形成する工程と、
を含む方法。
【請求項２】
前記半導体の前記前面が反射防止層をさらに含む、請求項１に記載の方法。
【請求項３】
前記水素化ロジン樹脂がアビエチン酸またはピマル酸に由来する、請求項１に記載の方法。
【請求項４】
前記水素化ロジン樹脂エステルがアビエチン酸またはピマル酸に由来する、請求項１に記載の方法。
【請求項５】
前記１種以上の水素化ロジン樹脂：前記１種以上の水素化ロジン樹脂エステルの重量比が、２：１〜４：１である、請求項１に記載の方法。
【請求項６】
前記半導体ウエハの前記前面のエミッタ層が、ｎ＋＋ドープされている、請求項１に記載の方法。
【請求項７】
前記半導体ウエハが、モノキャストウエハ、単結晶ウエハまたは多結晶ウエハである、請求項１に記載の方法。
【請求項８】
１種以上の水素化ロジン樹脂、１種以上の水素化ロジン樹脂エステル、および１種以上の脂肪酸を含む組成物であって、前記１種以上の水素化ロジン樹脂は室温で固体であり、前記１種以上の水素化ロジン樹脂エステルは室温で液体であり、前記１種以上の水素化ロジン樹脂：前記１種以上の水素化ロジン樹脂エステルの重量比が２：１〜４：１である、組成物。
【請求項９】
前記１種以上の水素化ロジン樹脂：前記１種以上の水素化ロジン樹脂エステルの重量比が、２．３：１〜３．８：１である、請求項８に記載の組成物。
【請求項１０】
前記１種以上の水素化ロジン樹脂：前記１種以上の水素化ロジン樹脂エステルの重量比が、２．５：１〜３．３：１である、請求項９に記載の組成物。
【発明の詳細な説明】
【技術分野】
【０００１】
本発明は、半導体上に電流トラックを形成するための優れた粘着力をもつインクジェット印刷可能なエッチングレジストに関する。より具体的には、本発明は、エッチング中のアンダーカッティングを防止するために、インクジェット印刷可能なエッチングレジストに固体水素化ロジン樹脂が液体水素化ロジン樹脂エステルと一緒に含まれている、半導体上に電流トラックを形成するための優れた粘着力をもつインクジェット印刷可能なエッチングレジストに関する。
【背景技術】
【０００２】
半導体装置、例えば光電池および太陽電池などの製造は、半導体の前面および裏面上に導電性接点または電流トラックを形成することを伴う。電荷担体が妨害されずに半導体から導電性の接点に現われることを確実にするために、金属被膜は半導体とオーミック接触を確立することができなければならない。電流の損失を避けるために、金属化された接触グリッドは適切な電流伝導度、すなわち、高い導電率または十分に高い導体トラック断面を有していなければならない。
【０００３】
上記の要件を満足する、太陽電池の裏面を金属コーティングするための多数の方法が存在する。例えば、太陽電池の裏面の電流の伝導を改善するために、裏面の直下のｐ型ドーピングが増強される。通常、アルミニウムがこの目的に使用される。アルミニウムは、例えば、蒸着によるかまたは印刷されることによって裏面に適用され、組み込まれるか、またはそれぞれ合金化される。厚膜技術を用いる金属コーティングは、導電トラックを金属化するための従来法である。使用されるペーストには金属粒子が含まれ、結果として導電性である。これらのペーストは、スクリーン、マスク、パッド印刷またはペースト描画によって塗布される。慣用される方法は、スクリーン印刷法であり、そこでは８０μｍ〜１００μｍの最小線幅を有する指形の金属被膜線が作成される。このグリッド幅でさえも、純粋金属構造と比較すると導電率の損失は明白である。このことは、直列抵抗に、さらに太陽電池の曲線因子（ｆｉｌｌｉｎｇ  ｆａｃｔｏｒ）および効率に、有害作用を有することがある。この方法は導体トラックをより平らにするので、より小さい印刷された導体トラック幅でこの効果は強められる。金属粒子間の非伝導性の酸化物およびガラス成分が、この導電率の低下の基本的な原因をなす。
【０００４】
前面、すなわち光入射面を金属コーティングする場合、その目的は、光子を捕捉するためにできるだけ多くその表面を使用するために、活性半導体表面の遮光量を最小限にすることである。前面接点を作り出すための複雑なプロセスは、導体トラック構造を画定するためにレーザーおよびその他の画像形成技術を活用する。ウエハの前面は、所望により、反射を低減する改良された光入射ジオメトリを表面に付与するために、結晶配向テクスチャエッチングに供することができる。半導体接合部を作るために、リン拡散またはイオン注入がウエハの前面で行われてｎドープ（ｎ＋またはｎ＋＋）領域を作り出し、ウエハにＰＮ接合部をもたらす。ｎドープ領域は、エミッタ層とも呼ばれ得る。
【０００５】
反射防止層はウエハの前面またはエミッタ層に付加される。その上、反射防止層は、パッシベーション層としても機能することができる。適した反射防止層としては、ＳｉＯｘなどの酸化シリコン層、Ｓｉ３Ｎ４などの窒化シリコン層、または酸化シリコン層と窒化シリコン層の組み合わせが挙げられる。上記式中、ｘは酸素原子の数であり、一般にｘは整数の２である。そのような反射防止層は、いくつかの技法によって、例えば様々な蒸着法、例えば化学気相成長法および物理的蒸着などによって堆積させることができる。
【０００６】
次に、開口部またはパターンが前面に画定される。パターンは反射防止層を貫通してウエハの半導体本体の表面を露出させる。多様な方法、例えば、限定されるものではないが、レーザー切断、機械的手段、化学的方法およびリソグラフィ法などを用いてパターンを形成することができる。そのような機械的手段としては、ソーイングおよびスクラッチングが挙げられる。典型的なフォトリソグラフィ法には、像形成可能な材料をウエハの表面に配置し、像形成可能な材料をパターン形成して反射防止層に開口部を形成し、該パターンをウエハに転写し、開口部に金属層を堆積させ、像形成可能な材料を除去することが含まれる。前面に開口部を形成する化学的方法の一例は、エッチング組成物、例えば緩衝酸化物エッチ液などによるエッチングである。そのような緩衝酸化物エッチ液には、１種以上の無機酸が、緩衝剤、例えばアンモニウム化合物などと組み合わせて含まれてよい。エッチング工程の前に、エッチング液のエッチング活性に抵抗性のマスクを、電流トラックの場所のパターンに対してネガのパターンに適用する。エッチングの後、マスクは通常電流トラックの金属化の前に除去される。
【０００７】
電流トラックの形成中にしばしば生じる主な問題は、アンダーカッティングである。この結果、欠陥のある役に立たない半導体装置となる。電流トラックが、エッチングレジストとしても公知のマスクとエッチング方法を組み合わせて用いて形成される場合に、この問題は一般的である。選択的にマスクされた半導体にエッチ液を適用する際、エッチ液は、マスクに覆われていない反射防止層の部分を除去するだけでなく、毛管作用によってマスクと反射防止層の境界面でマスクの下に漏れ出し、マスクによって覆われている反射防止層の部分を不必要にエッチングによって除去する可能性がある。この結果、電流トラックが不規則な幅を有し、その結果、最終の金属化された装置において不規則で不均一な電流の流れがもたらされる。その上、そのようなアンダーカッティングは、隣接する電流トラックを接合する支流を形成して、その結果電気的短絡をもたらす可能性がある。
【０００８】
電流トラックの形成における別の問題は、半導体ウエハの表面の親水性の性質に関係する。光起電力素子の製造で使用される多くの従来のマスキング材料は、親水性表面に対する粘着力が弱い。ウエハ表面の親水性が高いほど、マスクのウエハ表面に対する粘着力は損なわれ、よってエッチング液によるマスクのアンダーカッティングをさらに悪化させる。単結晶および多結晶ウエハおよび反射防止層は、通常、性質が親水性よりも疎水性である傾向があるが、それでもある程度の親水性の特徴があり、それはマスクのそれらの表面への粘着力を損なう可能性がある。その上、ハイブリッドモノウエハとしても公知のモノキャストウエハは、光起電産業においてより一般的になりつつある。これらのウエハは多結晶および単結晶シリコンの両方の組み合わせである。それらは従来の多結晶ウエハよりも高い電圧効率を有し、従来の単結晶ウエハほど費用がかからないので、光起電産業での使用にますます望ましい。しかし、そのようなモノキャストウエハは、実質的に多結晶および単結晶ウエハよりも親水性が高いので、多くの従来のマスクはアンダーカッティングを防止するために望ましい程度までその表面に接着しない。
【発明の概要】
【発明が解決しようとする課題】
【０００９】
産業が、より薄くより精巧な半導体ウエハを用いて半導体装置を製造しようとし、同時に電気出力を増加させるためにウエハの前面の複数の電流トラックを増加させようとするにつれて、より小さくより精巧な材料を扱う仕事の困難さによって問題は一層悪化している。その上、より小さな寸法をもつ電流トラックは、シャドーイングを減少させる。半導体が入射光を収集する手段として（例えば光起電力素子および太陽電池において）使用される場合には、大きい電流トラックは入射光が反射防止層に衝突するのを遮断する可能性があり、よって半導体によって吸収される入射光の量を減少させ、光起電力素子または太陽電池の効率を損なう結果を伴う。したがって、半導体ウエハでの電流トラックの形成の際のアンダーカッティングの問題を実質的に低減または排除し、細線電流トラックの形成を可能にする方法およびエッチングレジストに対する必要性がある。
【課題を解決するための手段】
【００１０】
本方法には、前面、裏面、およびｐｎ接合部を含むドープ半導体ウエハを提供すること；半導体ウエハの前面の上にレジスト組成物を選択的に適用すること、ここで、前記レジスト組成物は１種以上の水素化ロジン樹脂、１種以上の水素化ロジン樹脂エステル、および１種以上の脂肪酸を含み、前記水素化ロジン樹脂は室温で固体であり、前記水素化ロジン樹脂エステルは室温で液体である；および、エッチング組成物を半導体に適用して、半導体の前面の露出部分をエッチングによって除去して電流トラックを形成することが含まれる。
【００１１】
組成物には、１種以上の水素化ロジン樹脂、１種以上の水素化ロジン樹脂エステル、および１種以上の脂肪酸が含まれ、上記１種以上の水素化ロジン樹脂は室温で固体であり、上記１種以上の水素化ロジン樹脂エステルは室温で液体であり、１種以上の水素化ロジン樹脂の１種以上の水素化ロジン樹脂エステルに対する重量比は、２：１〜４：１である。
【００１２】
これらの方法および組成物は、レジスト組成物と、レジスト組成物が適用される半導体の前面または半導体の前面の上の反射防止層との間のアンダーカッティングの減少したまたは検出可能なアンダーカッティングのない、複数の電流トラックを半導体の上に形成することを可能にする。このことは、金属電流トラックが均一な寸法を有することを可能にし、従来の方法で作られた多くの従来の半導体装置と対照的に、半導体装置に均一な電流の流れおよび電気出力の増加をもたらす。支流を相互接続することによる、隣接する電流トラックの短絡は低減されるかまたは除去される。また、これらの方法および組成物は、細い線寸法をもつ電流トラックの形成も可能にし、よって複数の電流トラックを半導体上に増加させ、より小さいサイズのウエハ上での電流トラックの形成も可能にする。さらに、電流トラックのサイズを小さくすることによって望ましくないシャドーイングが低減されるかまたは除去され、よってシャドーイングを減らし、半導体装置による入射光の吸収の増大を可能にする。このレジストは、十分な粘着力を半導体自体の表面または反射防止層の表面との境界面にもたらして、毛管作用によるレジストの下でのエッチング液の漏出を阻止する組成物である。その上、このレジストは、アルカリ水溶液を用いて膨潤させて持ち上げるのではなく、溶解することによって容易にかつ速やかに半導体または反射防止層の表面から除去され得、残留する残留物が金属めっきを損ない得るかまたは最終の装置に混入し得る懸念がない。溶解したレジストは中和によって析出し得るので、これにより容易な廃棄物処理が可能となる。また、このことは、機器の定期修理をより少なくすることができる。その上、このレジストは、一般に親水性表面に対して弱い粘着力を示す多くの従来のレジストとは対照的に、親水性表面と疎水性表面の両方に良好な粘着力を有する。
【発明を実施するための形態】
【００１３】
本明細書を通して使用される、用語「堆積させる」および「めっきする」は、同義的に使用される。用語「電流トラック」および「電流線」は、同義的に使用される。用語「ホットメルトインクジェットレジスト」、「インクジェットレジスト」、「エッチングレジスト」、「レジスト」および「組成物」は、同義的に使用される。用語「ロジン樹脂」、「樹脂」および「ロジン」は、同義的に使用される。不定冠詞「ａ」および「ａｎ」は、単数形と複数形の両方を含むことが意図される。用語「選択的に堆積する」とは、材料の堆積が基体上の具体的な所望の領域で起こることを意味する。用語「レジスト」とは、無機酸または有機酸を含有するエッチング液によって物理的または化学的に変えられない組成物を意味する。用語「水素化」とは、その不飽和化学結合（−Ｃ＝Ｃ−）の一部または全部が化学的に処理されて、その結合を水素で破壊もしくは飽和させた化合物（−ＣＨ２−ＣＨ２−）を意味する。用語「親水性」とは、水に対して親和性を有することを意味する。用語「疎水性」とは、水をはじく、水と化合しない傾向がある、または水に溶けないことを意味する。
【００１４】
以下の略語は、文脈上明らかに示されている場合を除いて、次の意味を有する：℃＝摂氏度；ｇ＝グラム；ｍｇ＝ミリグラム；ｃｐｓ＝センチポアズ、１ｃｐｓ＝１×１０−３パスカル（Ｐａｓ）＝０．０１ポアズ＝１．０２×１０−４ｋｐｓ／ｍ２；Ａ＝アンペア；ｄｍ＝デシメートル；μｍ＝ミクロン；ｎｍ＝ナノメートル；およびＵＶ＝紫外線。
【００１５】
すべての百分率および比は、特に明記しない限り重量による。すべての範囲は包括的であり、そのような数値範囲が合計して１００％とすることが明らかである場合を除いて、任意の順序で組み合わせ可能である。
【００１６】
光電池および太陽電池は、単結晶、多結晶またはモノキャストシリコン半導体ウエハで構成することができる。シリコンウエハは一般にｐ型系ドーピングを有する。
【００１７】
ウエハの前面は、所望により、反射を低減する改良された光入射ジオメトリを表面に付与するために、結晶配向テクスチャエッチングに供することができる。半導体接合部を作るために、リン拡散またはイオン注入がウエハの前面で行われてｎドープ（ｎ＋またはｎ＋＋）領域を作り出し、ウエハにＰＮ接合部をもたらす。ｎ＋＋ドープされた前面は、ｎ＋ドープされた前面と対照的に、電流線の導電率を上昇させる。ｎドープ領域は、エミッタ層とも呼ばれ得る。
【００１８】
反射防止層はウエハの前面またはエミッタ層に付加され得る。その上、反射防止層は、パッシベーション層としても機能することができる。適した反射防止層としては、それに限定されないが、ＳｉＯｘなどの酸化シリコン層、Ｓｉ３Ｎ４などの窒化シリコン層、または酸化シリコン層と窒化シリコン層の組み合わせが挙げられる。上記式中、ｘは酸素原子の数であり、一般にｘは整数の２、すなわち二酸化ケイ素である。そのような反射防止層は、いくつかの技法によって、例えば様々な蒸着法、例えば化学蒸着法および物理的蒸着などによって堆積させることができる。酸化シリコン層および窒化シリコン層に厚みの制限はないが、一般に、それらの厚みは１００〜２００ｎｍである。
【００１９】
ホットメルトインクレジストは、インクジェット印刷、エアゾールまたはスクリーン印刷によって選択的に堆積させることができる。ホットメルトインクジェットレジストは、電流トラックに対してネガであってもよいし電流トラックに対してポジであってもよい像を形成するために、選択的に適用される。国際公開第２００５／０１３３２３号および国際公開第２００５／０１１９７９号は、光起電力素子の製造においてレジストをスクリーン印刷する方法を開示している。一般に、ホットメルトインクレジストは、インクジェット印刷またはエアロゾルを用いて反射防止層またはドープエミッタ層に選択的に適用される。より一般的に、それらはインクジェット印刷を用いて選択的に適用される。インクジェット印刷またはエアロゾルによる適用中のホットメルトインクジェットレジストの粘度は、７ｃｐｓから２１ｃｐｓに及び、好ましくは９ｃｐｓから１５ｃｐｓに及ぶ。最も好ましくは、ホットメルトは１０ｃｐｓ〜１２ｃｐｓの粘度で適用される。
【００２０】
インクジェット印刷方法は連続的インクジェット方法またはドロップオンデマンド方法であってよい。この連続的方法は、ポンプを用いてインクレジストを連続的に噴射すると同時に、電磁場を変化させることによりインクレジストの方向を調節する印刷方法である。ドロップオンデマンドは、電子信号に基づいて必要とされる場合だけインクレジストを分配する方法である。ドロップオンデマンドは、電気によって機械的変化を引き起こす圧電プレートを使用することによって圧力が生じる圧電インクジェット方法と、熱によって生じる泡の膨張によって生じる圧力を用いる熱インクジェット方法に分けることができる。
【００２１】
インクジェット印刷方法とは対照的に、エアロゾル方法は最初にインクレジストのエアロゾルを形成する。このエアロゾルは加圧ノズルを介して半導体基体に導かれ、加圧ノズルはプリントヘッドに取り付けられている。エアロゾルは集束用ガスと混合されて、集束された形態で加圧ノズルに輸送される。集束用ガスを用いてインクレジストを分配することにより、ノズルの詰まりの確率が低下し、インクジェット装置を用いるよりも微細な電流トラック、より大きなアスペクト比の形成も可能となる。
【００２２】
ホットメルトインクレジストは、９５℃以下、好ましくは８０℃〜５５℃の温度で隣接する反射防止層の表面または隣接するドープエミッタ層の表面に適用され得る。そのような低いインクジェット温度は、大部分のインクジェットプリントヘッドモジュールでそのインクが使用されることを可能にする。また、インクジェットレジストは低温でさらに長い貯蔵寿命を有する。ホットメルトインクジェットレジストは適用後に速やかに固化し、反射防止層またはドープエミッタ層の表面に接着するので、硬化剤または架橋剤はレジスト組成物に含まれていない。したがって、ＵＶ適用工程およびその他の従来の固化工程は本方法から排除される。
【００２３】
好ましくは、ドープエミッタ層はリンでｎ＋＋ドープされている。ｎ＋＋ドーピングは、金属化された電流トラックの導電率を上昇させる。理論に縛られるものではないが、そのようなｎ＋＋ドープ電流トラックは、高い正電荷ドーピングに起因して電流トラックへの電子の流れを増加させる。この種類のエミッタ層は選択的エミッタ層として知られている。また、ホットメルトインクジェットレジストは、適用された隣接するＳｉＯｘまたは窒化シリコン反射防止コーティングでもあり得る。ホットメルトインクジェットレジストは、電流線に対してポジであっても電流線に対してネガであってもよい。エミッタ層が選択的エミッタ層である場合、好ましくは、レジストは電流線に対してポジである。金属成分はこの段階で半導体基体上にない。本方法によって作成される電流線の厚さに制限はないが、一般に、ホットメルトインクジェットレジストが選択的に適用されて、幅１００μｍ以下、または例えば８０μｍ〜２０μｍなど、または例えば７０μｍ〜３０μｍなどの電流線を形成する。
【００２４】
ホットメルトインクジェットレジストには、室温にて固体の１種以上の水素化ロジン樹脂、および室温にて液体の１種以上の水素化ロジン樹脂エステルが含まれる。１種以上の水素化ロジン樹脂：１種以上の水素化ロジン樹脂エステルの重量比は、２：１〜４：１、好ましくは２．３：１〜３．８：１、より好ましくは２．５：１〜３．３：１である。水素化ロジン樹脂および水素化ロジン樹脂エステルの具体的な量は、２つの成分の量が、列挙される重量範囲の比の中にあり、インクジェットレジストがアンダーカッティングを防止すると同時に半導体基体に対する望ましい粘着力を提供するような量で含められていれさえすれば、重要でない場合がある。
【００２５】
ロジン樹脂には完全水素化または部分水素化ロジン酸またはその塩が挙げられ、これらはフェナントレン核を含む一般式Ｃ１９Ｈ２９ＣＯＯＨをもつアビエチンおよびピマル型のロジン酸に由来する。異性体としては、限定されるものではないが、レボピマル酸、ネオアビエチン酸、パルストリン酸、デヒドロアビエチン酸、ジヒドロアビエチン酸（３つが有望）およびテトラヒドロアビエチン酸が挙げられる。好ましくは、ロジン樹脂は完全に水素化されている。重量平均分子量は、３００〜３０８、または例えば３０２〜３０６などである。酸価は少なくとも１５０、または例えば１５５〜１９０など、または例えば１６０〜１８０など（ｍｇ  ＫＯＨ／ｇ）である。ロジンはマツの木（主として、ダイオウマツ（Ｐｉｎｕｓ  ｐａｌｕｓｔｒｉｓ）およびスラッシュマツ(Ｐｉｎｕｓ  ｅｌｌｉｏｔｉｉ））から得られる。ガムロジンは生きている木から採取された含油樹脂由来のテレピン油を蒸留した後に得られる残留物である。ウッドロジンはマツの幹をナフサで抽出し、揮発性画分を蒸留除去することにより得られる。トール油はトール油の分画の副生成物である。水素化ロジン樹脂は、商業的に入手することもできるし、または文献に開示される方法に従ってその天然源から抽出して精製することもできる。市販の部分水素化ロジン樹脂の一例は、Ｐｉｎｏｖａ  Ｉｎｃｏｒｐｏｒａｔｅｄより入手可能なＳＴＡＹＢＥＬＩＴＥ（登録商標）Ａ水素化ロジンである。別の市販の部分水素化ロジン樹脂は、Ｅａｓｔｍａｎ  Ｃｈｅｍｉｃａｌ  Ｃｏｍｐａｎｙより入手可能なＳＴＡＹＢＥＬＩＴＥ（登録商標）樹脂−Ｅである。市販の完全水素化ロジンの一例は、Ｅａｓｔｍａｎ  Ｃｈｅｍｉｃａｌ  Ｃｏｍｐａｎｙより入手可能なＦＯＲＡＬ（商標）ＡＸ−Ｅである。通常、水素化ロジン樹脂は、ホットメルトインクジェットレジストに１５重量％〜３５重量％、または例えば２０重量％〜３０重量％などの量で含めることができる。
【００２６】
ロジン樹脂は、一般に上に記載される樹脂であり、それらはメチルアルコール、トリエチレングリコールまたはそれらの組み合わせと反応してエステルを形成する。通常、メチルエステルの重量平均分子量は３１６〜３２０であり、トリエチレングリコールエステルは、７１８から７２６に及ぶ。通常、そのようなロジンエステルは、４〜１６ｍｇ  ＫＯＨ／ｇの低い酸価を有する。ロジン樹脂のエステルを形成する方法は当分野で周知であり、文献に開示されている。市販の水素化ロジンエステルの例は、ロジンのメチルエステルであるＡＢＡＬＹＮ（登録商標）、水素化ロジンのメチルエステルであるＨＥＲＣＯＬＹＮ（登録商標）Ｄおよび水素化ウッドロジンのメチルエステルであるＨＥＲＣＯＬＹＮ（登録商標）ＤＷ、ならびにＳＴＡＹＢＥＬＩＴＥ（商標）エステル３−Ｅ（すべてＰｉｎｏｖａ，Ｉｎｃ．より入手可能）；ロジンのメチルエステルであるＡＢＡＬＹＮ（商標）Ｄ−Ｅ、水素化ロジンのメチルエステルであるＦＯＲＡＬＹＮ（商標）５０２０−ＦおよびＭＥＴＡＬＹＮ（商標）２００メチルエステル（すべてＥａｓｔｍａｎ  Ｃｈｅｍｉｃａｌ  Ｃｏｍｐａｎｙより入手可能）；ならびにＳＹＬＶＡＴＡＣ（商標）ＲＥ  １２、２５および４０（すべてＡｒｉｚｏｎａ  Ｃｈｅｍｉｃａｌより入手可能）である。通常、ロジンエステルは、５重量％〜１５重量％、または例えば７重量％〜１２重量％などの量で含められる。
【００２７】
また、ホットメルトインクジェットレジストには、式Ｒ１ＣＯＯ−Ｍを有する１種以上の脂肪酸またはその塩が含まれ、上式で、Ｒ１は、７〜４８個の炭素原子、好ましくは１２〜２４個の炭素原子を有する線状、分枝状または環状のアルキルまたはアルケニル基であり、Ｍは、水素、または、ナトリウム、カリウム、カルシウムアンモニウムまたはＮＨｙ（ＣＨ２ＣＨ２ＯＨ）ｚ（式中、ｙおよびｚは０〜４の整数であり、それらの合計は常に４である）などの対イオンである。そのような脂肪酸としては、限定されるものではないが、カプリル酸、カプリン酸、ラウリン酸、リノール酸、ミリスチン酸、オレイン酸、パルミチン酸およびステアリン酸またはその塩が挙げられる。一般に、脂肪酸は、ラウリン酸、リノール酸、ミリスチン酸、パルミチン酸、ステアリン酸およびその塩から選択される。好ましくは、脂肪酸は、ミリスチン酸、パルミチン酸およびその塩から選択される。そのような脂肪酸およびその塩の酸価は２００以上、一般に、２１５〜２５０ｍｇ  ＫＯＨ／ｇである。これらの脂肪酸またはその塩の多くは、天然油、例えば魚油、ナタネ油（ｒａｐｓｅｅｄ）、獣脂、トール油、ダイズ油、綿実油およびココナッツ油などに由来するものであり得る。そのような脂肪酸、塩および混合物は、市販されているものであるか、または当分野で公知の技法によって製造されてもよい。脂肪酸は、組成物の残部を構成する量で含めることができる。通常、そのような脂肪酸およびその塩は、ホットメルトインクジェットレジスト中に、少なくとも５５重量％、または例えば５５重量％〜８０重量％など、または例えば６５重量％〜７５重量％などの量で含めることができる。
【００２８】
所望により、ホットメルトインクジェットレジストには、１種以上の光学的光沢剤が含まれる。従来の光学的光沢剤、例えば蛍光増白剤などが使用されてよい。そのような光学的光沢剤としては、限定されるものではないが、４，４’−ビス［２−（２−メトキシフェニル）エテニル］−１，１’−ビフェニル；１，４−ビス（２−シアノスチリル）ベンゼン；２，２’−（１，４−ナフタレンジイル）ビスベンゾオキサゾール；２，２’−（２，５−チオフェンジイル）ビス［５−（１，１−ジメチルエチル）］−ベンゾオキサゾール；２，５−チオフェンジイルビス（５−ｔｅｒｔ−ブチル−１，３−ベンゾオキサゾール）；および２，２’−（１，２−エテンジイルジ−４，１−フェニレン）ビスベンゾオキサゾールが挙げられる。市販の蛍光増白剤（ｗｈｉｔｅ  ａｇｅｎｔｓ）の例は、Ｃｉｂａ  スイス国によるＵＶＩＴＥＸ（商標）ＦＰおよびＵＶＩＴＥＸ（商標）ＯＢならびにＢａｙｅｒ  Ａ．Ｇ．，ドイツ国によるＢＬＡＮＫＯＰＨＯＲ（商標）ＥＲである。そのような光学的光沢剤は、ホットメルトインクジェットレジストに０．０１重量％〜３重量％または例えば０．０５重量％〜０．５重量％などの量で含めることができる。
【００２９】
ホットメルトインクジェットレジスト成分は、従来の方法を用いて一緒に混合またはブレンドされて、室温にて実質的に固体であるホットメルトインクジェットレジストをもたらす。このレジストの軟化点は、３５℃から５５℃に及び、一般に４０℃から５０℃に及ぶ。
【００３０】
エッチング液は、当分野で公知の任意の適した方法によって、選択的に適用されたホットメルトインクジェットレジストを備えた半導体基体に適用することができる。そのような方法には、インクジェット印刷、エアロゾルによるかまたは従来の噴霧装置を用いて選択的に適用する、エッチング液浴での半導体基体の浸漬が含まれる。エッチング液は、多くの従来のエッチング法と対照的に、温和な温度で適用される。温和な温度はレジストへの作用を低減しまたは妨げ、よってインクジェットレジストはエッチングの間にその完全性を維持し、エッチング液によるアンダーカッティングを防止する。エッチング温度は、室温から５０℃に及ぶ、または例えば２５℃から４０℃に及ぶ。
【００３１】
エッチング液には、１種以上の無機酸および１種以上のポリオールと残部の水が含まれてよい。エッチング液は、８０秒以下、一般に５秒〜６０秒、好ましくは２０秒〜４０秒の時間にわたって適用される。
【００３２】
無機酸としては、限定されるものではないが、フッ化水素酸、塩酸、硫酸、硝酸およびリン酸が挙げられる。一般に無機酸は水性形態で濃縮または希釈水溶液として提供される。好ましくは、無機酸はフッ化水素酸である。無機酸は、エッチング液の１重量％〜２０重量％の量で含めることができる。
【００３３】
ポリオールは室温にて水溶性であり、安定性の問題がないように無機酸に適合性である。そのようなポリオールとしては、限定されるものではないが、グリコール類、例えば多価アルコール類など、例えばエチレングリコール、ポリエチレングリコール、プロピレングリコール、ポリプロピレングリコール、ブチレングリコール、ポリブチレングリコール、ジプロピレングリコール、トリプロピレングリコール、およびグリセリンなどが挙げられる。好ましくは、ポリオールは、エチレングリコールおよびプロピレングリコールから選択される。そのようなポリオールは、２０容積％〜８０容積％、または例えば４０容積％〜７０容積％など、または例えば５０容積％〜６０容積％などの量でエッチング液に含めることができる。
【００３４】
無機酸およびポリオールに加えて、アンモニウム化合物もエッチング液に含めることができる。好ましくは、エッチング液には１種以上のアンモニウム化合物が含まれる。アンモニウム化合物としては、限定されるものではないが、フッ化アンモニウムおよび酸性フッ化アンモニウムが挙げられる。好ましくは、アンモニウム化合物はフッ化アンモニウムである。一般に、アンモニウム化合物は、水性濃縮液として、または希釈液として提供される。そのようなアンモニウム化合物は、エッチング液の１０重量％〜４０重量％の量で含めることができる。
【００３５】
一般に、アンモニウム化合物をエッチング液に含める場合、アンモニウム化合物：無機酸の容積比は、１０：１から４：１まで変動する。好ましいエッチング液は、１種以上のポリオールを４０容積％〜６０容積％の量で含む、１０：１〜４：１の容積：容積比のフッ化アンモニウム水溶液およびフッ化水素水溶液である。配合物の残部は、水であってよい。
【００３６】
ホットメルトインクジェットレジストは、アンダーカッティングを防止して、電流線が実質的に均一な幅を有し、隣接する電流線との支流形成を実質的に行わないようにする。ホットメルトインクジェットレジストは、ホットメルトインクジェットレジストとエミッタ層のドープ表面、またはＳｉＯｘもしくは窒化シリコンとの境界面で毛管作用を阻止し、よってアンダーカッティングを防止し、規則的な寸法を有する電流線および効率的な電流の伝導を提供する。
【００３７】
エッチングが完了すると、半導体を水ですすいでエッチング液を除去してよい。次に、ホットメルトインクジェットレジストを半導体基体から剥離する。ホットメルトインクジェットレジスト全体の酸価は、少なくとも１８０ｍｇ  ＫＯＨ／ｇから、または例えば１８０から２３０ｍｇ  ＫＯＨ／ｇなど、または例えば１８５から２１５ｍｇ  ＫＯＨ／ｇなどに及ぶ。ホットメルトインクジェットレジストは、水酸化カリウムまたは水酸化ナトリウムなどの希アルカリ水溶液で剥離する。水酸化物濃度は０．１重量％〜５重量％の範囲であり得る。そのような穏やかなアルカリ水溶液は、室温から５０℃の温度で適用される。剥離は迅速であり、要する時間は１分以下であり得る。レジストの剥離は実質的に完了している。レジストは、多くの従来のレジストのような持上げまたは浮動と対照的に、ドープエミッタ層、ＳｉＯｘまたは窒化シリコン層の表面から溶ける。微量の残留物は水で半導体からすすぎ落とせばよい。
【００３８】
エッチングおよび剥離の後、基体の金属化を次に行う。前面の金属化の前に、半導体ウエハの裏面を例えばアルミニウムによるなどして金属化して、低抵抗ウエハをもたらす。どんな従来法を用いてもよい。一般に、半導体ウエハの表面抵抗（シート抵抗としても公知）は、４０〜９０オーム／スクエアの範囲であり得る。
【００３９】
次に、金属の層を前面電流線に付着させる。一般に銀ペーストを電流線に適用して火を通す。この後に、電流トラックにその他の金属、例えば銀、銅およびニッケルなどを堆積させてよい。
【００４０】
以下の実施例は、本発明の様々な態様を説明するために含められるものであって、本発明の範囲を限定するものではない。
【実施例】
【００４１】
実施例１−４
下表に開示される処方を有する４種類のホットメルトインクジェットレジストを調製した。完全水素化ロジン樹脂は室温で固体であり、および完全水素化ロジン樹脂のメチルエステルは液体であった。これらの成分の混合物は室温で固体のホットメルトインクジェットレジストを形成した。
【００４２】
【表１】
2014099590.tif 000002
【００４３】
各々のホットメルトを、ＤｏＤ３００インクジェットプリンター（Ｓｃｈｍｉｄ  ＧｍｂＨ，Ｆｒｅｕｄｅｎｓｔａｄｔ，Ｇｅｒｍａｎｙより入手可能）のリザーバに入れた。リザーバの温度を８５℃まで上昇させてレジストを溶かした。各々のレジストを、テクスチャ加工してリンｎ＋＋ドープした多結晶シリコンウエハ（Ｑ−Ｃｅｌｌｓより入手）の窒化シリコン反射防止層に選択的に印刷した。
【００４４】
ウエハは１５分間室温で保った。次に、各々のウエハの線幅を、ＭＩＳ，Ｉｎｃ．（アメリカ、テネシー州サーゴーインズビル）製のＰＡＸｃａｍデジタル顕微鏡カメラを同梱のＰＡＸ−ｉｔ画像解析ソフトウェアとともに用いて求めた。レジスト堆積物のエッジを横切って線幅を測定した。
【００４５】
次に、各々のウエハを、２０％フッ化水素酸水溶液を用いて３０℃で９０秒間エッチングした。フッ化水素酸は、レジストによって覆われていなかった窒化シリコン反射防止層の部分をエッチングによって除去した。次に、ウエハをエッチング溶液から除去し、室温の水ですすいでエッチング液およびエッチング残留物を除去した。
【００４６】
剥離後のウエハの線幅を、ＰＡＸｃａｍデジタル顕微鏡カメラを同梱のＰＡＸ−ｉｔ画像解析ソフトウェアと用いて求めた。面あたりのアンダーカットは、（エッチング前の線幅−エッチング後の線幅）／２によって求めた。アンダーカットは、実施例１に関して１７〜２０μｍ／面、実施例２は１３〜１５μｍ／面、実施例３は７〜１０μｍ／面、実施例４は３３〜３５μｍ／面であった。液体ロジン樹脂を含まない実施例４は、最も大きいアンダーカットを示した。対照的に、液体ロジン樹脂を固体ロジン樹脂と組み合わせて含むレジストは、液体ロジン樹脂および固体ロジン樹脂混合物を含まないレジストよりも低下したかまたは改善されたアンダーカッティング結果を有した。
【００４７】
実施例５
次のホットメルトインクジェットレジストを調製した。完全水素化ロジンは室温で固体であり、部分水素化ロジンのメチルエステルは室温で液体であった。下の表２の成分すべての混合物が室温で固体のホットメルトインクジェットレジストを生じた。
【００４８】
【表２】
2014099590.tif 000003
【００４９】
ホットメルトインクジェットレジストを、ＤｏＤ３００インクジェットプリンター（Ｓｃｈｍｉｄ  ＧｍｂＨ，Ｆｒｅｕｄｅｎｓｔａｄｔ，Ｇｅｒｍａｎｙより入手可能）のリザーバに入れた。リザーバの温度を８５℃まで上昇させてレジストを溶かした。レジストを、テクスチャ加工してリンｎ＋＋ドープした多結晶シリコンウエハ（Ｑ−Ｃｅｌｌｓより入手）の疎水性エミッタ層の表面に選択的に印刷して、選択的エミッタパターンをウエハに形成した。このレジストは導体トラックに対してポジであった。
【００５０】
レジストを備えたウエハは１５分間室温で保持した。次に、ウエハの線幅を、ＰＡＸｃａｍデジタル顕微鏡カメラを同梱のＰＡＸ−ｉｔ画像解析ソフトウェアとともに用いて求めた。測定は、リンガラス（ＰＳＧ）除去の前に行った。これにより、正確な線幅測定を提供するためのダークカラーコントラストがもたらされた。レジスト堆積物のエッジを横切って線幅を測定した。線幅測定値は、４９０から５５０μｍに及んだ。
【００５１】
次に、１５〜２５ｇ／Ｌのフッ化水素酸および２５０〜３５０ｇ／Ｌ硝酸溶液の６〜１５℃の水性混合物を用いて、６０〜８０秒間ウエハをエッチングした。水性酸混合物は、レジストによって覆われていなかったＰＳＧを含むｎ＋＋ドープエミッタ層の部分をエッチングによって除去した。次に、ウエハをエッチング溶液から取り出し、室温の水ですすいでエッチング液およびエッチング残留物を除去した。
【００５２】
エッチング後のウエハの線幅を、ＰＡＸｃａｍデジタル顕微鏡カメラを同梱のＰＡＸ−ｉｔ画像解析ソフトウェアと用いて求めた。線幅測定値は、４７０から５４０μｍに及んだ。幅の低下は、ホットメルトレジストをアンダーカットするエッチング液に起因した。アンダーカットは、５〜１０μｍ／面であると求められた。
【００５３】
前述の手順を、ホットメルトインクジェットレジストがステアリン酸レジストであることを除いて、同じ種類のテクスチャ加工しドープした多結晶ウエハを用いて繰り返した。対照レジストは、Ｓｕｎ  Ｃｈｅｍｉｃａｌより入手した。エッチングの前の線幅範囲は、４６０〜５２０μｍと測定された。エッチング後、線幅範囲は４４０〜４９０μｍと測定された。アンダーカットは、１０から１５μｍに及んだ。これらの結果は、固体および液体のロジン樹脂の混合物を含む上の表２中の配合物が、対照レジストと比較してアンダーカットを減少させたことを示した。
【００５４】
実施例６
使用したウエハがモノキャストまたはハイブリッドモノウエハであることを除いて、実施例５に記載される手順を繰り返した。ウエハをテクスチャ加工し、リンｎ＋＋ドープエミッタ層をその前面に施した。ウエハ表面は親水性であった。エッチング前に、上の表２中の配合物を有するレジストを含むウエハの線幅は、４９０から５５０μｍに及び、対照レジストの線幅は４６０〜５２０μｍであった。エッチング後、表２中の配合物からなるレジストを備えたウエハの線幅は、４７０から５２０μｍに及んだ。エッチング後の対照の線幅は、４２０から４６０μｍに及んだ。表２中の配合物のレジストに関するアンダーカットは、１０〜１５μｍ／面であり、対照レジストのアンダーカットは２０〜３０μｍ／面であった。これらの結果は、固体および液体のロジン樹脂両方の混合物を含むレジストが、対照レジストと比較してアンダーカットを減少させたことを示した。
【外国語明細書】
2014099590000001.pdf
2014099590000002.pdf
2014099590000003.pdf